(57)【要約】【課題】エッジ領域の色味を改善した量子ドットシートを有するバックライトを提供する。【解決手段】一次光を放出する少なくとも１つの光源と、前記光源に隣接して配置され、導光又は拡散のための光学板と、前記光学板の光出射面側に配置され、一次光を吸収して二次光Ａを放出する量子ドット及びバインダー樹脂を含む量子ドット含有層を有する量子ドットシートと、を有するバックライトにおいて、前記光学板の光出射面とは反対面側であって、前記光学板の有効範囲の端部から３ｍｍ以内の領域Ｘの少なくとも一部に、前記一次光を吸収して二次光Ｂを放出する１種又は２種以上の蛍光体を含む蛍光体含有領域を有し、１種の蛍光体の二次光Ｂによる発光色又は２種以上の蛍光体の二次光Ｂによる合成色が、前記一次光のピーク波長の補色を含む、バックライト。【選択図】図１
2018098088.tif 000002
【特許請求の範囲】
【請求項１】
一次光を放出する少なくとも１つの光源と、前記光源に隣接して配置され、導光又は拡散のための光学板と、前記光学板の光出射面側に配置され、一次光を吸収して二次光Ａを放出する量子ドット及びバインダー樹脂を含む量子ドット含有層を有する量子ドットシートと、を有するバックライトにおいて、
前記光学板の光出射面とは反対面側であって、前記光学板の有効範囲の端部から３ｍｍ以内の領域Ｘの少なくとも一部に、前記一次光を吸収して二次光Ｂを放出する１種又は２種以上の蛍光体を含む蛍光体含有領域を有し、
１種の蛍光体の二次光Ｂによる発光色又は２種以上の蛍光体の二次光Ｂによる合成色が、前記一次光のピーク波長の補色を含む、バックライト。
【請求項２】
前記光学板の光出射面とは反対面側にシートを配置してなり、前記シートの前記領域Ｘに対応する領域の少なくとも一部に前記蛍光体含有領域を有する請求項１に記載のバックライト。
【請求項３】
前記シートが光反射性シートである請求項２に記載のバックライト。
【請求項４】
前記蛍光体含有領域は、端部に向うにつれて蛍光体含有領域中の前記蛍光体の濃度が高くなるように形成されてなる請求項１〜３の何れか１項に記載のバックライト。
【請求項５】
前記蛍光体含有領域は前記蛍光体を含む複数のドットから形成されてなり、前記蛍光体含有領域の端部に向うにつれて、前記ドットの面積割合を増加させてなる請求項４に記載のバックライト。
【請求項６】
前記蛍光体含有領域は前記蛍光体を含む層から形成されてなり、前記蛍光体含有領域の端部に向かうにつれて、前記蛍光体を含む層の厚みを増加させてなる請求項４に記載のバックライト。
【請求項７】
前記バックライトの全周囲の少なくとも一部において、非発光範囲の幅が３ｍｍ以下の区間を有する請求項１〜６の何れか１項に記載のバックライト。
【請求項８】
前記領域Ｘ内であって、前記区間の端部から３ｍｍ以内の領域に対応する箇所の少なくとも一部に、前記蛍光体含有領域を有する請求項７に記載のバックライト。
【請求項９】
前記バックライトがエッジライト型バックライトであり、前記光源を有する側の領域Ｘの少なくとも一部に、前記蛍光体含有領域を有する請求項１〜８の何れか１項に記載のバックライト。
【請求項１０】
バックライト及び液晶パネルを備えた液晶表示装置であって、前記バックライトが請求項１〜９の何れか１項に記載のバックライトである液晶表示装置。
【発明の詳細な説明】
【技術分野】
【０００１】
本発明は、量子ドットシートを有するバックライト、及び該バックライトを備えた液晶表示装置に関する。
【背景技術】
【０００２】
液晶ディスプレイバックライト及び照明装置等の高発光効率化、高演色化に向けた開発が進んでいる。近年、このような発光装置を実現するため、一次光を生じる光源（青色光を放出する青色ＬＥＤ等）と、半導体微粒子からなる量子ドット蛍光体（以下、「量子ドット」と称す）とを組み合わせた発光装置の開発が行われている。
【０００３】
量子ドットは、例えば、ＣｄＳｅであるコアとＣｄＳであるシェルにより構成される半導体微粒子と、シェルの周辺を覆うリガンドにより構成されるナノサイズの化合物半導体微粒子である。量子ドットは、その粒子径が化合物半導体の励起子のボーア半径よりも小さいため、量子閉じ込め効果が現れる。そのため、量子ドットの発光効率は、従来用いられている希土類イオンを賦活剤とする蛍光体（希土類蛍光体）よりも高く、９０％以上の高発光効率を実現することができる。
また、量子ドットの発光波長は、このように量子化された化合物半導体微粒子のバンドギャップエネルギーにより決まるため、量子ドットの粒子径を変化させることで任意の発光波長、すなわち任意の発光スペクトルを得ることができる。これらの量子ドットを青色ＬＥＤ等と組み合わせることで、高発光効率で高演色性のバックライトを実現することが可能とされている（例えば、特許文献１〜３参照）。
【０００４】
量子ドットをバックライトに組み込む方式としては、光源中に量子ドットを組み込むオンチップ方式、量子ドットを収容した透明チューブを光源と導光板との間に配置するオンエッジ方式、および導光板の出光側や光源上に量子ドットを含むシート（量子ドットシート）を配置するオンサーフェス方式が知られている。
しかしながら、オンチップ方式においては、光源中に量子ドットを組み込むことから、量子ドットが高温に晒されてしまい、量子ドットの変換効率が劣る。また、オンエッジ方式においては、量子ドットを収容した透明チューブを光源と導光板との間に配置するので、サイズが大きくなってしまう。特に、モバイル機器においては、小型化が要求されるので、オンエッジ方式では対応することが難しい。
一方、オンサーフェス方式においては、上記の問題がなく、また従来から用いられてきたバックライトを利用することも可能である。このようなことから、現在、オンサーフェス方式で量子ドットをバックライトに組み込むことが検討されている。
【先行技術文献】
【特許文献】
【０００５】
【特許文献１】国際公開第２０１２／１３２２３９号
【特許文献２】特開２０１５−１８１３１号公報
【特許文献３】特開２０１５−２８１３９号公報
【発明の概要】
【発明が解決しようとする課題】
【０００６】
しかし、量子ドットシートを用いたオンサーフェス型のバックライトは、バックライトのエッジ領域が白色にならず色味を帯びてしまう場合があった。
【０００７】
本発明は、上記問題に鑑み、エッジ領域の色味を改善したバックライト及び液晶表示装置を提供することを目的とする。
【課題を解決するための手段】
【０００８】
上記課題を解決すべく本発明は、以下の［１］〜［２］の量子ドットシートを有するバックライト、及び該バックライトを備えた液晶表示装置を提供する。
［１］一次光を放出する少なくとも１つの光源と、前記光源に隣接して配置され、導光又は拡散のための光学板と、前記光学板の光出射面側に配置され、一次光を吸収して二次光Ａを放出する量子ドット及びバインダー樹脂を含む量子ドット含有層を有する量子ドットシートと、を有するバックライトにおいて、
前記光学板の光出射面とは反対面側であって、前記光学板の有効範囲の端部から３ｍｍ以内の領域Ｘの少なくとも一部に、前記一次光を吸収して二次光Ｂを放出する１種又は２種以上の蛍光体を含む蛍光体含有領域を有し、
１種の蛍光体の二次光Ｂによる発光色又は２種以上の蛍光体の二次光Ｂによる合成色が、前記一次光のピーク波長の補色を含む、バックライト。
［２］バックライト及び液晶パネルを備えた液晶表示装置であって、前記バックライトが上記［１］に記載のバックライトである液晶表示装置
【発明の効果】
【０００９】
本発明の量子ドットシートを有するバックライト、及び該バックライトを備えた液晶表示装置は、エッジ領域の色味を改善することができる。
【図面の簡単な説明】
【００１０】
【図１】本発明のバックライトの一実施形態を示す断面図である。
【図２】本発明のバックライトの他の実施形態を示す断面図である。
【図３】本発明のバックライトの他の実施形態を示す断面図である。
【図４】本発明のバックライトの構成部材である量子ドットシートの一実施形態を示す断面図である。
【図５】本発明のバックライトの構成部材である量子ドットシートの他の実施形態を示す断面図である。
【図６】本発明の液晶表示装置の一実施形態を示す断面図である。
【図７】実施例の色度（ｙ）の測定箇所を説明する平面図である。
【発明を実施するための形態】
【００１１】
以下、本発明の実施形態を説明する。
［バックライト］
本発明の量子ドットシートを有するバックライトは、
一次光を放出する少なくとも１つの光源と、前記光源に隣接して配置され、導光又は拡散のための光学板と、前記光学板の光出射面側に配置され、一次光を吸収して二次光Ａを放出する量子ドット及びバインダー樹脂を含む量子ドット含有層を有する量子ドットシートと、を有するバックライトにおいて、
前記光学板の光出射面とは反対面側であって、前記光学板の有効範囲の端部から３ｍｍ以内の領域Ｘの少なくとも一部に、前記一次光を吸収して二次光Ｂを放出する１種又は２種以上の蛍光体を含む蛍光体含有領域を有し、
１種の蛍光体の二次光Ｂによる発光色又は２種以上の蛍光体の二次光Ｂによる合成色が、前記一次光のピーク波長の補色となる、ものである。
【００１２】
なお、「光学板の有効範囲」とは、バックライトの有効発光領域に対応する光学板の領域のことをいう。例えば、図１及び図３のように、バックライトの外縁部が遮光性を有する材料（フレーム１６０）で覆われている場合、外縁部からは視認者側に発光しないため、外縁を除いた領域がバックライトの有効発光領域（図中のＡの領域）となり、該領域に対応する光学板の領域が「光学板の有効範囲」となる。図２のバックライトは全面が有効発光領域（図中のＡの領域）であり、該領域に対応する光学板の領域が「光学板の有効範囲」となる。
なお、図１及び図３では、一点鎖線で挟まれた範囲Ｂが、バックライトの非発光範囲に相当する。
【００１３】
本発明の量子ドットシートを有するバックライト２００としては、図１に示すエッジライト型バックライト２００Ａ、図２及び図３に示す直下型バックライト２００Ｂが挙げられる。
【００１４】
量子ドットシートを有するエッジライト型バックライト２００Ａは、図１に示すように、光学板１２０である導光板１２０Ａと、導光板１２０Ａの少なくとも一端部に配置された光源１１０と、導光板１２０Ａの光出射面側に配置された量子ドットシート１００と、導光板１２０Ａの光出射面とは反対面側に、蛍光体含有領域１３０を有している。
また、図１のエッジライト型バックライト２００Ａは、導光板１２０Ａの光出射面側及び／又は光出射面とは反対面側に、バックライト用光学部材として、光反射シート１５０及びプリズムシート１４０を有している。
【００１５】
量子ドットシートを有する直下型バックライト２００Ｂは、図２及び図３に示すように、光源１１０と、光源１１０上に配置された光学板１２０である光拡散板１２０Ｂと、光拡散板１２０Ｂの光出射面側に配置された量子ドットシート１００と、光拡散板１２０Ｂの光出射面とは反対面側に、蛍光体含有領域１３０を有している。
また、図２及び図３の直下型バックライト２００Ｂは、光拡散板１２０Ｂの光出射面側及び／又は光出射面とは反対面側に、光反射シート１５０及びプリズムシート１４０のようなバックライト用光学部材を有している。
【００１６】
本発明の量子ドットシートを有するバックライトは、蛍光体含有領域を有することにより、バックライトのエッジ領域の色味を改善することができる。以下、蛍光体含有領域を有することにより、該効果を生じる理由を説明する。
【００１７】
まず、バックライトのエッジ領域に色味の問題が生じる原因について説明する。
量子ドットから放出される二次光Ａは３６０度に均等に拡散する。一方、一次光は指向性を有し拡散方向が均一ではない。また、一次光のうち、量子ドットに吸収されずに透過する光も、指向性を有し拡散方向が均一ではない。
したがって、量子ドットシートに一次光を入射した場合、透過する光のうち、二次光Ａは均等拡散である一方、一次光は指向性を有することになる。そして、均等拡散である二次光Ａは高角度まで多くの割合の光が拡散し、量子ドットシートの厚み方向側の端面から光が漏れやすい一方で、一次光は高角度の拡散光の割合が少なく、端面から光が漏れにくい。このため、量子ドットシートの端面付近（エッジ領域）は一次光の割合が多くなり、一次光の色味を帯び、ひいてはバックライトのエッジ領域が一次光の色味を帯びることになる（一次光が青色の場合は青味を帯びる）。
なお、直下型バックライトよりも、エッジライト型バックライトの方が一次光の指向性が高い傾向にある。このため、本発明の効果は、エッジライト型バックライトにおいてより顕著に発揮される。
また、バックライトのエッジ領域の色味は、バックライトの非発光範囲（ベゼル）の幅が広い場合、ベゼルにより隠されやすくなる。しかし、近年増加しているベゼルレスの表示装置では、バックライトのエッジ領域の色味を十分に隠すことができない。すなわち、本発明の効果は、バックライトの全周囲の少なくとも一部において、非発光範囲（ベゼル）の幅が３ｍｍ以下の区間を有するバックライトにおいてより顕著に発揮される。より詳しくは、本発明のバックライトは、［光学板の有効範囲の外周の長さ／バックライトの全周囲の長さ］が０．９５以上であることが好ましく、０．９８以上であることがより好ましい。
【００１８】
次に、蛍光体含有領域によりエッジ領域の色味の問題を解消できる原因について説明する。
本発明のバックライトでは、蛍光体含有領域は、一次光を吸収して二次光Ｂを放出する１種又は２種以上の蛍光体を含む。また、蛍光体として、１種の蛍光体の二次光Ｂによる発光色又は２種以上の蛍光体の二次光Ｂによる合成色が、一次光のピーク波長の補色を含むものを用いる。
一次光の多くは、光学板を通り、光出射面側の方向に進むが、一次光の一部は反射等によって光出射面とは反対側の方向に進む。そして、光出射面とは反対側の方向に進み、蛍光体含有領域に到達した一次光は、蛍光体含有領域内の蛍光体に吸収され、二次光Ｂを発光する。本発明のバックライトでは、１種の蛍光体の二次光Ｂによる発光色又は２種以上の蛍光体の二次光Ｂによる合成色が、一次光のピーク波長の補色を含むため、蛍光体含有領域を有する箇所においては、エッジ領域の一次光の色味の問題を改善することが可能となる。また、蛍光体含有領域に到達する一次光は、一次光のうちのリサイクル光のみであることから、該領域において補色が強くなり過ぎることを抑制できる。
一方、蛍光体含有領域を有さない場合、エッジ領域の一次光の色味の問題を改善することはできない。また、一次光の色味の問題はバックライトのエッジ領域で生じることから、非エッジ領域（光学板の有効範囲の端部から３ｍｍを超える領域）のみに蛍光体含有領域を有していても、一次光の色味の問題を解決できない。
なお、光学板の光出射面側に蛍光体含有領域を有する場合、バックライトの該領域に対応する箇所において一次光の色味が弱くなり、補色の色味が強くなるため好ましくない。
【００１９】
＜量子ドットシート＞
量子ドットシートは、一次光を吸収して二次光Ａを放出する量子ドット及びバインダー樹脂を含む量子ドット含有層を有する。量子ドットシートは、量子ドットの劣化抑制の観点から、量子ドット含有層の両側の面に光透過性基材を有することが好ましい。
【００２０】
量子ドットとしては、青に相当する波長の一次光を吸収して赤に相当する波長の二次光Ａを放出する第１量子ドット、及び青に相当する波長の一次光を吸収して緑に相当する波長の二次光Ａを放出する第２量子ドットの少なくとも一種を含むことが好ましく、前記第１量子ドット及び前記第２量子ドットの両方を含むことがより好ましい。
青に相当する波長の一次光は、ピーク波長が３８０〜４８０ｎｍの範囲であることが好ましく、ピーク波長が４５０ｎｍであることがより好ましい。また、緑に相当する波長の二次光Ａは、ピーク波長が４９５〜５７０ｎｍの範囲であることが好ましく、ピーク波長が５２８ｎｍであることがより好ましい。赤に相当する波長の二次光Ａは、ピーク波長が６２０〜７５０ｎｍの範囲であることが好ましく、ピーク波長が６３７ｎｍであることがより好ましい。
【００２１】
量子ドット（第１量子ドット及び第２量子ドット）について、以下に説明する。
量子ドット（Quantum dot）は、半導体のナノメートルサイズの微粒子で、電子や励起子がナノメートルサイズの小さな結晶内に閉じ込められる量子閉じ込め効果（量子サイズ効果）により、特異的な光学的、電気的性質を示し、半導体ナノ粒子とか、半導体ナノ結晶とも呼ばれるものである。
量子ドットは、半導体のナノメートルサイズの微粒子であり、量子閉じ込め効果（量子サイズ効果）を生じる材料であれば特に限定されない。例えば、既に述べたような、自らの粒子径によって発光色が規制される半導体微粒子と、ドーパントを有する半導体微粒子がある。本発明における量子ドットとしては、自らの粒子径によって発光色が規制される半導体微粒子及びドーパントを有する半導体微粒子のいずれも用いることができ、共に優れた色純度を得ることができる。
なお、後述するように、量子ドットは、粒子径や、粒子径の違いに基づく発光の違い（発光効率、発光波長幅）により、上記蛍光体とは明確に区別されるものである。
【００２２】
量子ドットは、その粒子径により発光色を異にするものであり、例えば、ＣｄＳｅからなるコアのみから構成される量子ドットの場合、粒子径が２．３ｎｍ、３．０ｎｍ、３．８ｎｍ、４．６ｎｍの時の蛍光スペクトルのピーク波長は、５２８ｎｍ、５７０ｎｍ、５９２ｎｍ、６３７ｎｍである。つまり、ピーク波長６３７ｎｍの二次光Ａを放出する量子ドットの粒子径は４．６ｎｍであり、ピーク波長５２８ｎｍの二次光Ａを放出する量子ドットの粒子径は２．３ｎｍである。
なお、量子ドット含有層中に、赤に相当する波長の二次光Ａを放出する量子ドット、及び緑に相当する波長の二次光Ａを放出する量子ドット以外の量子ドットを含有してもよい。
量子ドットの含有量は、量子ドット含有層の厚み、バックライトにおける光のリサイクル率、目的とする色味等に応じて適宜調整する。量子ドット含有層の厚みが後述する範囲であれば、量子ドット含有層のバインダー樹脂１００質量部に対して、量子ドットの含有量は、０．０１〜１．０質量部程度である。
【００２３】
量子ドットのコアとなる材料として具体的には、ＭｇＳ、ＭｇＳｅ、ＭｇＴｅ、ＣａＳ、ＣａＳｅ、ＣａＴｅ、ＳｒＳ、ＳｒＳｅ、ＳｒＴｅ、ＢａＳ、ＢａＳｅ、ＢａＴｅ、ＺｎＳ、ＺｎＳｅ、ＺｎＴｅ、ＣｄＳ、ＣｄＳｅ、ＣｄＴｅ、ＨｇＳ、ＨｇＳｅ及びＨｇＴｅのようなＩＩ−ＶＩ族半導体化合物、ＡｌＮ、ＡｌＰ、ＡｌＡｓ、ＡｌＳｂ、ＧａＡｓ、ＧａＰ、ＧａＮ、ＧａＳｂ、ＩｎＮ、ＩｎＡｓ、ＩｎＰ、ＩｎＳｂ、ＴｉＮ、ＴｉＰ、ＴｉＡｓ及びＴｉＳｂのようなＩＩＩ−Ｖ族半導体化合物、Ｓｉ、Ｇｅ及びＰｂのようなＩＶ族半導体等の半導体化合物又は半導体を含有する半導体結晶を例示できる。また、ＩｎＧａＰのような３元素以上を含んだ半導体化合物を含む半導体結晶を用いることもできる。
さらに、ドーパントを有する半導体微粒子からなる量子ドットとしては、上記半導体化合物に、Ｅｕ３＋、Ｔｂ３＋、Ａｇ＋、Ｃｕ＋のような希土類金属のカチオン又は遷移金属のカチオンをドープしてなる半導体結晶を用いることもできる。
量子ドットのコアとなる材料としては、作製の容易性、可視域での発光を得られる粒子径の制御性、蛍光量子収率の観点から、ＣｄＳ、ＣｄＳｅ、ＣｄＴｅ、ＩｎＰ、ＩｎＧａＰ等の半導体結晶が好適である。
【００２４】
量子ドットは、１種の半導体化合物からなるものであっても、２種以上の半導体化合物からなるものであってもよく、例えば、半導体化合物からなるコアと、該コアと異なる半導体化合物からなるシェルとを有するコアシェル型構造を有していてもよい。
コアシェル型の量子ドットを用いる場合にシェルを構成する半導体としては、励起子がコアに閉じ込められるように、コアを形成する半導体化合物よりもバンドギャップの高い材料を用いることで、量子ドットの発光効率を高めることができる。
このようなバンドギャップの大小関係を有するコアシェル構造（コア／シェル）としては、例えば、ＣｄＳｅ／ＺｎＳ、ＣｄＳｅ／ＺｎＳｅ、ＣｄＳｅ／ＣｄＳ、ＣｄＴｅ／ＣｄＳ、ＩｎＰ／ＺｎＳ、Ｇａｐ／ＺｎＳ、Ｓｉ／ＺｎＳ、ＩｎＮ／ＧａＮ、ＩｎＰ／ＣｄＳＳｅ、ＩｎＰ／ＺｎＳｅＴｅ、ＩｎＧａＰ／ＺｎＳｅ、ＩｎＧａＰ／ＺｎＳ、Ｓｉ／ＡｌＰ、ＩｎＰ／ＺｎＳＴｅ、ＩｎＧａＰ／ＺｎＳＴｅ、ＩｎＧａＰ／ＺｎＳＳｅ等が挙げられる。
【００２５】
量子ドットのサイズは、所望の波長の光が得られるように、量子ドットを構成する材料によって適宜制御すればよい。量子ドットは粒子径が小さくなるに従い、エネルギーバンドギャップが大きくなる。すなわち、結晶サイズが小さくなるにつれて、量子ドットの発光は青色側へ、つまり、高エネルギー側へとシフトする。そのため、量子ドットのサイズを変化させることにより、紫外領域、可視領域、赤外領域のスペクトルの波長全域にわたって、その発光波長を調節することができる。
一般的には、量子ドットの平均粒子径は２０ｎｍ以下であり、好ましくは０．５〜２０ｎｍであり、より好ましくは１〜１０ｎｍである。
量子ドットの形状は特に限定されず、例えば、球状、棒状、円盤状、その他の形状であってもよい。量子ドットの粒子径は、粒子ドットが球状でない場合、同体積を有する真球状の値とすることができる。
量子ドットは、樹脂で被覆されているものであってもよい。樹脂で被覆され量子ドットは、量子ドット含有層のバインダー樹脂の屈折率をｎＡと、量子ドットを被覆する樹脂（被覆樹脂）の屈折率をｎＢとした際に、ｎＢ／ｎＡが１．０２以上又は０．９８以下の関係を満たすことが好ましい。樹脂で被覆された量子ドットは、量子ドットの耐久性を向上することができる。また、バインダー樹脂の屈折率と被覆樹脂の屈折率とが前記関係を満たすことにより、樹脂で被覆された量子ドットが後述する内部拡散粒子の作用を兼ねることができる。
【００２６】
量子ドットの粒子径、形状、分散状態等の情報については、透過型電子顕微鏡（ＴＥＭ）により得ることができる。また、量子ドットの結晶構造、粒子径については、Ｘ線結晶回折（ＸＲＤ）により得ることができる。さらには、紫外−可視（ＵＶ−Ｖｉｓ）吸収スペクトルによって、量子ドットの粒子径、表面に関する情報を得ることもできる。
【００２７】
バインダー樹脂
量子ドット含有層のバインダー樹脂としては、熱可塑性樹脂、熱硬化性樹脂組成物の硬化物、電離放射線硬化性樹脂組成物の硬化物が挙げられる。これらの中でも、耐久性の観点から、熱硬化性樹脂組成物の硬化物、電離放射線硬化性樹脂組成物の硬化物が好ましく、電離放射線硬化性樹脂組成物の硬化物がより好ましい。
【００２８】
熱硬化性樹脂組成物は、少なくとも熱硬化性樹脂を含む組成物であり、加熱により、硬化する樹脂組成物である。
熱硬化性樹脂としては、アクリル樹脂、ウレタン樹脂、フェノール樹脂、尿素メラミン樹脂、エポキシ樹脂、不飽和ポリエステル樹脂、シリコーン樹脂等が挙げられる。熱硬化性樹脂組成物には、これら硬化性樹脂に、必要に応じて硬化剤が添加される。
【００２９】
電離放射線硬化性樹脂組成物は、電離放射線硬化性官能基を有する化合物（以下、「電離放射線硬化性化合物」ともいう）を含む組成物である。電離放射線硬化性官能基としては、（メタ）アクリロイル基、ビニル基、アリル基等のエチレン性不飽和結合基、及びエポキシ基、オキセタニル基等が挙げられ、その中でもエチレン性不飽和結合基が好ましい。また、エチレン性不飽和結合基の中でも（メタ）アクリロイル基が好ましい。以下、（メタ）アクリロイル基を有する電離放射線硬化性化合物を（メタ）アクリレート系化合物と称する。
【００３０】
電離放射線硬化性化合物は、上記官能基を１つのみ有する単官能の電離放射線硬化性化合物であってもよく、上記官能基を２つ以上有する多官能の電離放射線硬化性化合物であってもよく、これらの混合物であってもよい。
また、電離放射線硬化性化合物は、モノマーであってもよく、オリゴマーであってもよく、低分子量のポリマーであってもよく、これらの混合物であってもよい。
電離放射線硬化性化合物の中でも単官能モノマーは、重合収縮を抑制して量子ドットシートの平面性を良好にし得るとともに、量子ドット含有層の密着性を向上して量子ドットシートの初期段階及び経時的な機能低下を抑制する点で好適である。特に、量子ドット含有層の厚みが厚い場合、単官能モノマーを用いた場合の前記効果が顕著となる。
また、単官能モノマーを用いて量子ドット含有層の密着性が向上すると、接着剤層を介することなく、量子ドット含有層と、量子ドット含有層の上下に位置する部材（例えば、光透過性基材）とを密着させることが可能となる。つまり、単官能モノマーを用いて量子ドット含有層の密着性を向上させることにより、量子ドットシートの構成を、量子ドット含有層を中心として厚み方向に上下対称の構成としやすくできる。また、接着剤層を介することなく、量子ドット含有層と、量子ドット含有層の上下に位置する部材（例えば、光透過性基材）とを密着させることにより、量子ドットの耐湿性及び耐酸素性を向上することができる。
全電離放射線硬化性化合物中における単官能モノマーの割合は４０質量％以上であることが好ましく、６０質量％以上であることがより好ましく、８０質量％以上であることがさらに好ましく、９０質量％以上であることがよりさらに好ましく、１００質量％であることが最も好ましい。
【００３１】
また、量子ドットは湿度に弱いことから、電離放射線硬化性化合物としては、分子中に水酸基を有さないものを主成分として用いることが好ましい。具体的には、全電離放射線硬化性化合物に対する分子中に水酸基を有さない電離放射線硬化性化合物の割合が８０質量％以上であることが好ましく、９０質量％以上であることがより好ましく、１００質量％であることがさらに好ましい。
【００３２】
分子中に水酸基を含まない電離放射線硬化性化合物としては、エチル（メタ）アクリレート、ブチル（メタ）アクリレート、エチルヘキシル（メタ）アクリレート、フェノキシエチル（メタ）アクリレート、オクチル（メタ）アクリレート、イソノニル（メタ）アクリレート、ジシクロペンテニル（メタ）アクリレート等の単官能（メタ）アクリレート系化合物、ペンタエリスリトールテトラ（メタ）アクリレート、１，６−ヘキサンジオールジ（メタ）アクリレート、ジプロピレングリコールジ（メタ）アクリレート、トリプロピレングリコールジ（メタ）アクリレート、トリシクロデカンジメタノールジ（メタ）アクリレート、トリメチロールプロパントリ（メタ）アクリレート、トリメチロールプロパンエトキシトリ（メタ）アクリレート、ジペンタエリスリトールヘキサ（メタ）アクリレート、ペンタエリスリトールエトキシテトラ（メタ）アクリレート、ジトリメチロールプロパンテトラ（メタ）アクリレート等の多官能（メタ）アクリレート系化合物等が挙げられる。
【００３３】
また、電離放射線硬化性化合物は、疎水性を高めて量子ドットの耐湿性を向上する観点から、総炭素数が８以上であることが好ましい。耐湿性に加えて量子ドット含有層の密着性を考慮すると、電離放射線硬化性化合物の総炭素数は、８〜２０であることがより好ましい。例えば、総炭素数が８〜２０の単官能（メタ）アクリレートモノマーとしては、エチルヘキシル（メタ）アクリレート、オクチル（メタ）アクリレート、イソノニル（メタ）アクリレート等が挙げられる。
【００３４】
また、電離放射線硬化性化合物の分子量は、１００〜２０００であることが好ましく、１２０〜１０００であることがより好ましく、１５０〜５００であることがさらに好ましい。電離放射線硬化性化合物の分子量が１００以上であると、製造時の液垂れを防止しやすくすることができ、分子量が２０００以下であると、量子ドット含有層を他の層と貼り合わせる際の圧力で量子ドット含有層の厚みを均一化しやすくできる。
電離放射線硬化性化合物として単官能モノマーを用いる場合、製造時の液垂れ防止、量子ドット含有層の厚みの均一化、及び量子ドット含有層の密着性の観点から、単官能モノマーの分子量は、１００〜５００であることが好ましく、１２０〜４００であることがより好ましく、１５０〜２５０であることがさらに好ましい。
【００３５】
電離放射線硬化性化合物が紫外線硬化性化合物である場合には、電離放射線硬化性組成物は、光重合開始剤や光重合促進剤等の添加剤を含むことが好ましい。
光重合開始剤としては、アセトフェノン、ベンゾフェノン、α−ヒドロキシアルキルフェノン、ミヒラーケトン、ベンゾイン、ベンジルジメチルケタール、ベンゾイルベンゾエート、α−アシルオキシムエステル、チオキサンソン類等から選ばれる１種以上が挙げられる。
これら光重合開始剤は、融点が２０℃以下であることが好ましい。融点が２０℃以下の場合、製造時に上記の電離放射線硬化性化合物に添加する際に、室温下で容易に溶解させることができるためである。
また、光重合促進剤は、硬化時の空気による重合阻害を軽減させ硬化速度を速めることができるものであり、例えば、ｐ−ジメチルアミノ安息香酸イソアミルエステル、ｐ−ジメチルアミノ安息香酸エチルエステル等から選ばれる１種以上が挙げられる。
【００３６】
内部拡散粒子
量子ドット含有層中には、内部拡散粒子を含んでいてもよい。内部拡散粒子を含有することにより、一次光を均等拡散に近づけることができ、量子ドットシートのエッジ領域が一次光の色味を帯びることを抑制しやすくできる。
【００３７】
内部拡散粒子は、有機粒子及び無機粒子の何れも用いることができる。有機粒子としては、ポリメチルメタクリレート、アクリル−スチレン共重合体、メラミン樹脂、ポリカーボネート、ポリスチレン、ポリ塩化ビニル、ベンゾグアナミン−メラミン−ホルムアルデヒド縮合物、シリコーン樹脂、フッ素系樹脂及びポリエステル等からなる粒子が挙げられる。無機微粒子としては、シリカ、アルミナ、ジルコニア及びチタニア等からなる微粒子が挙げられる。
内部拡散粒子の形状は、球形、円盤状、ラグビーボール状、不定形等の形状が挙げられる。
また、内部拡散粒子は、中空粒子、多孔質粒子及び中実粒子の何れであってもよい。
【００３８】
また、内部拡散粒子は、バインダー樹脂の屈折率をｎＡ、内部拡散粒子の屈折率をｎＢとした際に、ｎＢ／ｎＡが１．０２以上又は０．９８以下となるものを用いることが好ましい。ｎＢ／ｎＡは、バインダー樹脂と内部拡散粒子との相対屈折率であり、ｎＢ／ｎＡを１．０２以上又は０．９８以下とすることにより、一次光を均等拡散に近づけることができる。また、ｎＢ／ｎＡを１．０２以上又は０．９８以下とすることにより、一次光が量子ドットに衝突する確率が上がり、量子ドットの使用量を少なくすることができる。
ｎＢ／ｎＡは、強い拡散性、偏光板の光漏れの抑制、及び正面輝度のバランスの観点から、１．１０以上又は０．９５以下であることがより好ましく、又は１．１５以上又は０．９０以下であることが更に好ましい。
内部拡散粒子の屈折率はベッケ法、バインダー樹脂の屈折率はアッベ法で測定することができる。
【００３９】
内部拡散粒子の含有量は、バインダー樹脂１００質量部に対して、１〜４０質量部であることが好ましく、３〜３０質量部であることがより好ましい。内部拡散粒子の含有量を前記範囲とすることにより、高角度まで光を拡散する一方で、偏光板の光漏れ及び正面輝度の低下を抑制できる。
【００４０】
内部拡散粒子の平均粒子径は、含有量当たりの粒子数を増やして拡散の均一性を図る観点から、１０μｍ以下であることが好ましく、３μｍ以下であることがより好ましい。なお、内部拡散粒子の平均粒子径の下限は、０．１μｍ程度である。
【００４１】
量子ドット含有層の厚みは、１０〜２００μｍであることが好ましく、２０〜１５０μｍであることがより好ましく、３０〜１３０μｍであることがさらに好ましい。量子ドット含有層の厚みがこの範囲であれば、表示装置の軽量化および薄膜化に適しており、また、量子ドット含有層の厚みの振れ（製造公差）による色ムラを抑制できる。
【００４２】
量子ドット含有層は、接着剤層を介することなく量子ドット含有層の上下に位置する層に密着してなることが好ましい。かかる構成とすることにより、量子ドットシートの構成を、量子ドット含有層を中心として厚み方向に上下対称の構成としやすくできるとともに、量子ドットの耐湿性及び耐酸素性を向上しやすくできる。
量子ドット含有層の上下に位置する層は、量子ドットの耐湿性及び耐酸素性を向上する観点から、光透過性基材又はバリア層であることが好ましい。
【００４３】
量子ドットシートは、図４及び図５に示すように、量子ドット含有層を中心として厚み方向に上下対称の層構成とすることが好ましい。かかる構成をとることで、量子ドットシートの平面性を良好にでき、量子ドットシートの面内の輝度の均一性を良好にすることができる。また、かかる構成をとることで、量子ドットシートに存在する複数の界面（例えば、量子ドット含有層と光透過性基材との界面）のうちの特定の界面に歪みが集中することを防止でき、界面剥離を抑制しやすくできる。
【００４４】
なお、厚み方向に上下対称の層構成とは、上下で層の数、層の種類が同一であるとともに、各層の厚みが略同一であることをいう。厚みが略同一と言えるためには、対象の関係にある上下の層の厚みの比が０．９５〜１．０５の範囲であることが好ましく、０．９７〜１．０３の範囲であることがより好ましい。
各層の厚みは、例えば、走査型透過電子顕微鏡（ＳＴＥＭ）を用いて撮影した断面の画像から２０箇所の厚みを測定し、２０箇所の値の平均値から算出できる。ＳＴＥＭの加速電圧は１０ｋｖ〜３０ｋＶ、倍率は１０００〜７０００倍とすることが好ましい。なお、厚みがナノオーダーの場合は、ＳＴＥＭの倍率は５万〜３０万倍とすることが好ましい。
また、対称の関係にある層同士は組成も略同一であることが好ましい。組成が略同一と言えるためには、層の構成成分の９０質量％以上が同一であることが好ましく、９５質量％以上が同一であることがより好ましく、９９質量％以上が同一であることがさらに好ましい。
【００４５】
量子ドットシートは、量子ドット含有層、量子ドット含有層の上下の光透過性基材の３層構成であってもよいが、図５のように、その他の層を有していてもよい。その他の層としては、バリア層、光拡散層、接着剤層、その他の光透過性基材等が挙げられる。なお、その他の層を有する場合においても、量子ドットシートは、量子ドット含有層を中心として厚み方向に上下対称の層構成とすることが好ましい。
【００４６】
光透過性基材
量子ドットシートは、量子ドット含有層の両側の面に光透過性基材を有することが好ましい。また、図４及び図５に示すように、光透過性基材２１、２２は量子ドット含有層１０と接することが好ましい。
【００４７】
光透過性基材は特に制限されないが、耐熱性を有し、平滑性、コシ、機械的強度に優れたものであることが好ましい。このような透明基材としては、ポリエステル、トリアセチルセルロース（ＴＡＣ）、セルロースジアセテート、セルロースアセテートブチレート、ポリアミド、ポリイミド、ポリエーテルスルフォン、ポリスルフォン、ポリプロピレン、ポリメチルペンテン、ポリ塩化ビニル、ポリビニルアセタール、ポリエーテルケトン、アクリル、ポリカーボネート、ポリウレタン及び非晶質オレフィン（Ｃｙｃｌｏ−Ｏｌｅｆｉｎ−Ｐｏｌｙｍｅｒ：ＣＯＰ）等のプラスチックフィルムが挙げられる。
上記の中でも、機械的強度、寸法安定性及び耐熱性の観点からは、延伸加工、特に二軸延伸加工されたポリエステル（ポリエチレンテレフタレート、ポリエチレンナフタレート）が好ましい。
【００４８】
光透過性基材の厚みは、機械的強度、コシ及び薄膜化のバランスの観点から、１０〜２００μｍが好ましく、２０〜１５０μｍがより好ましく、３０〜１００μｍがさらに好ましい。
光透過性基材の表面には、接着性向上のために、コロナ放電処理、酸化処理等の物理的な処理の他、アンカー剤又はプライマーと呼ばれる塗料の塗布を予め行ってもよい。
【００４９】
バリア層
バリア層は、量子ドットの耐湿性及び耐酸素性を向上する役割を有する。バリア層は、量子ドット含有層の一方の側のみに有していてもよいが、量子ドット含有層の両側に有することが好ましい。
バリア層は、光透過性基材上に形成することが好ましい。
【００５０】
バリア層としては、無機物又は無機酸化物からなる層であることが好ましく、無機物もしくは無機酸化物の蒸着膜、無機アルコキシドの加水分解膜が挙げられる。耐湿性及び耐酸素性の観点からは、バリア層は、無機物もしくは無機酸化物の蒸着膜であることが好ましい。
バリア層は、公知の無機物、無機酸化物及び無機アルコキシド等を用いて、公知の方法により形成することができ、その組成及び形成方法は特に限定されない。バリア層は、単層でもよく、２層以上有してもよい。バリア層を２層以上有する場合、それぞれが、同一の組成であってもよいし、異なる組成であってもよい。
【００５１】
蒸着膜の材料は、ケイ素（Ｓｉ）、アルミニウム（Ａｌ）、マグネシウム（Ｍｇ）、カルシウム（Ｃａ）、カリウム（Ｋ）、スズ（Ｓｎ）、ナトリウム（Ｎａ）、ホウ素（Ｂ）、チタン（Ｔｉ）、鉛（Ｐｂ）、ジルコニウム（Ｚｒ）、イットリウム（Ｙ）等の無機物、または、これらの酸化物等、さらにはこれらに有機物が配合されたものが挙げられる。
加水分解膜の材料である無機アルコキシドは、金属アルコキシドともよばれるものであり、テトラアルコキシシラン等のケイ素アルコキシド、チタンアルコキシド、アルミニウムアルコキシド等が挙げられる。
【００５２】
バリア層の厚みは、耐湿性、耐酸素性、ひび割れ抑制及び光透過性のバランスの観点から、５〜１０００ｎｍであることが好ましく、１０〜７００ｎｍであることがより好ましく、１０〜５００ｎｍであることがさらに好ましい。バリア層が蒸着膜の場合、バリア層の厚みは、５〜３０ｎｍであることが好ましく、７〜２５ｎｍであることがより好ましく、１０〜２０ｎｍであることがさらに好ましい。
バリア層としての蒸着膜の形成方法としては、例えば、真空蒸着法、スパッタリング法及びイオンプレ−ティング法等の物理気相成長法（ＰＶＤ法）、あるいは、プラズマ化学気相成長法、熱化学気相成長法及び光化学気相成長法等の化学気相成長法（ＣＶＤ法）等が挙げられる。
【００５３】
接着剤層
量子ドットシートは、量子ドットシートを構成する各層を積層するため、各層の間に接着剤層を介在させてもよい。例えば、図５では、光透過性基材とバリア層との間等に接着剤層５０を有している。
接着剤層は、汎用の感圧型接着剤（粘着剤）、熱硬化型接着剤、電離放射線硬化型接着剤から形成することができる。
接着剤層の厚みは、接着力及び薄膜化の観点から、０．５〜２０μｍであることが好ましく、１〜１０μｍであることがより好ましい。
【００５４】
量子ドットシートの総厚みは特に限定されないが、１００〜７００μｍ程度である。
【００５５】
量子ドットシートの製造方法
量子ドットシートの製造方法は特に限定されないが、例えば、以下の（ａ）〜（ｄ）の順で製造することができる。
（ａ）量子ドット含有層を基準として、量子ドット含有層の一方の面上に位置させる光透過性基材及び層の少なくとも何れかを積層し、積層体Ａを得る工程。
（ｂ）量子ドット含有層を基準として、量子ドット含有層の他方の面上に位置させる光透過性基材及び層の少なくとも何れかを積層し、積層体Ｂを得る工程。
（ｃ）積層体Ａ及び積層体Ｂの何れか一方の積層体の一方の面に、一次光を吸収して二次光Ａを放出する量子ドット及びバインダー樹脂成分を含む量子ドット含有層塗布液を塗布し、量子ドット含有層を形成する工程。
（ｄ）工程（ｃ）で量子ドット含有層を形成していない積層体と、工程（ｃ）で量子ドット含有層を形成した積層体の量子ドット含有層側の面とを貼り合わせる工程。
【００５６】
工程（ｄ）では接着剤層を用いてもよいが、接着剤層を用いずに貼り合わせることにより、  図４及び図５のように、量子ドット含有層を中心として厚み方向に上下対称の構成が可能となるため好ましい。
【００５７】
量子ドット含有層のバインダー樹脂が電離放射線硬化性樹脂組成物の硬化物である場合において、工程（ｄ）で接着剤層を用いずに積層体Ａ及び積層体Ｂを貼り合わせるためには、以下の手法を採用することが好ましい。
第一に、電離放射線硬化性樹脂組成物が単官能モノマーを含む（言い換えると、量子ドット含有層塗布液が単官能モノマーを含む）ことが好ましい。
第二に、工程（ｃ）で量子ドット含有層を形成する際に、電離放射線を照射しないか、電離放射線の照射量を抑制して電離放射線硬化性樹脂組成物に未硬化の部分を残しておき、工程（ｄ）の後に電離放射線を照射して、電離放射線硬化性樹脂組成物の硬化を進行させることが好ましい
第一の手法及び第二の手法を組み合わせると、工程（ｄ）において、接着剤層を介することなく２つの積層体を貼り合わせる作業性がより向上する点で好ましい。
【００５８】
透過率
量子ドットシートのＪＩＳ Ｋ７３６１−１：１９９７の全光線透過率は特に限定されないが、通常は４０％以上である。
【００５９】
＜光源＞
光源は、一次光を放出する発光体であり、青に相当する波長の一次光を放出する発光体を用いることが好ましい。
【００６０】
青に相当する波長の一次光は、ピーク波長が３８０〜４８０ｎｍの範囲であることが好ましく、ピーク波長が４５０ｎｍであることがより好ましい。
【００６１】
光源としては、小型化の観点からＬＥＤ光源であることが好ましく、青色単色のＬＥＤ光源であることがより好ましい。光源は、少なくとも１つであり、十分な一次光を放出するという観点から、複数個であることが好ましい。
【００６２】
量子ドットシートの量子ドット含有層中に、第１量子ドット及び第２量子ドットの一方のみを含有する場合、青に相当する波長の一次光を放出する発光体からなる一次光源に加えて、補助光源を有することが好ましい。具体的には、量子ドット含有層中に第１量子ドットのみを含有する場合には、緑色に相当する波長の光を放出する発光体を補助光源として用いることが好ましい。また、量子ドット含有層中に第２量子ドットのみを含有する場合には、赤色に相当する波長の光を放出する発光体を補助光源として用いることが好ましい。
【００６３】
＜光学板＞
エッジライト型のバックライトに用いられる光学板１２０は、光源１１０で放出された一次光を導光するための光学部材であり、いわゆる導光板１２０Ａである。導光板は、例えば、少なくとも一つの面を光入射面とし、これと略直交する一方の面を光出射面とするように成形された略平板状の形状からなる。
【００６４】
導光板は、主としてポリメチルメタクリレート等の高透明な樹脂から選ばれるマトリックス樹脂からなる。導光板は、必要に応じてマトリックス樹脂と屈折率の異なる樹脂粒子が添加されていてもよい。導光板の各面は、一様な平面ではなく複雑な表面形状をしているものであってもよく、ドットパターン等が設けられていてもよい。
【００６５】
直下型のバックライトに用いられる光学板１２０は、光源１１０のパターンを見えにくくするための光学部材であり、いわゆる光拡散板１２０Ｂである。
光拡散板としては、例えば、厚み１〜３ｍｍ程度の乳白色の樹脂板が挙げられる。
【００６６】
＜蛍光体含有領域＞
蛍光体含有領域は、一次光を吸収して二次光Ｂを放出する１種又は２種以上の蛍光体を含む蛍光体を含む領域である。また、蛍光体領域に含まれる蛍光体は、１種の蛍光体の二次光Ｂによる発光色又は２種以上の蛍光体の二次光Ｂによる合成色が、一次光のピーク波長の補色を含むものを用いる。
【００６７】
蛍光体含有領域は、光学板の光出射面とは反対面側であって、光学板の有効範囲の端部から３ｍｍ以内の領域Ｘの少なくとも一部に有していればよいが、エッジ領域の一次光の色味の問題を効果的に改善するため、以下の基準で蛍光体含有領域を有することが好ましい。
バックライトには種々の構成があり、バックライトの構成の違いにより、バックライトから放出される一次光の出射角分布が異なり、一次光の指向性の傾向は異なる。このため、バックライトの構成の違いにより、量子ドットシートの端面（エッジ領域）の色味は異なる傾向にある。より具体的には、量子ドットシートには複数の端面（エッジ領域）が存在するが、バックライトの構成によっては、色味の問題が顕著に現れる端面と、色味の問題が生じにくい端面とが混在することになる。
このため、量子ドットシートの色味の問題が顕著に現れる端面側の領域Ｘにおいて、蛍光体含有領域を形成することが好ましい。
エッジライト型バックライトの場合、光源側の端面（エッジ領域）で色味の問題が生じやすい傾向にある。このため、エッジライト型バックライトの場合、光源を有する側の領域Ｘ（以下、「領域Ｘ１」という場合がある）に蛍光体含有領域を有することが好ましい。詳しくは、エッジライト型バックライトの場合、領域Ｘ１に対する蛍光体含有領域の面積割合が５０％以上であることが好ましく、７０％以上であることがより好ましく、９０％以上であることがさらに好ましい。
【００６８】
また、エッジ領域の色味は、バックライトの非発光範囲の幅が３ｍｍ以下の区間（ベゼルレスの領域）において確認されやすい。このため、バックライト中に非発光範囲の幅が３ｍｍ以下の区間を有する場合、領域Ｘ内であって、該区間の端部から３ｍｍの領域（以下、「領域Ｘ２」という場合がある）に対応する箇所の少なくとも一部に、蛍光体含有領域を有することが好ましい。領域Ｘ２に対する蛍光体含有領域の面積割合は５０％以上であることが好ましく、７０％以上であることがより好ましく、９０％以上であることがさらに好ましい。
【００６９】
なお、バックライトの構成による蛍光体含有領域の設計を変更する煩雑を解消する観点から、光源の位置等に関わらず、蛍光体含有領域を形成してもよい。この場合、領域Ｘに対する蛍光体含有領域の面積割合が５０％以上であることが好ましく、７０％以上であることがより好ましく、９０％以上であることがさらに好ましい。
【００７０】
蛍光体含有領域の厚み方向の位置は、光学板の光出射面とは反対面側であれば特に制限されない。例えば、図２のように、光学板の光出射面とは反対側の面に蛍光体含有領域が直接形成されていてもよいし、図１のように、光学板の光出射面とは反対面側に設置されるシートに蛍光体含有領域が形成されていてもよい。
つまり、「光学板の光出射面とは反対面側であって、光学板の有効範囲の端部から３ｍｍ以内の領域Ｘ」とは、光学板の有効範囲の端部から３ｍｍ以内の領域の厚み方向の延長上の領域であって、かつ、光学板の光出射面とは反対面側に位置する領域を含む概念である。
なお、直下型バックライトの場合、蛍光体含有領域の厚み方向の位置は、光源よりも光出射側（視認者側）とすることが好ましい。また、エッジライト型バックライトの場合、蛍光体含有領域の厚み方向の位置は、光反射性シートよりも光出射側（視認者側）とすることが好ましい。
【００７１】
シートに蛍光体含有領域を形成する場合、該シートは単なる光透過性基材であってもよいが、部材削減及び薄膜化の観点から、反射シート上に蛍光体含有領域を形成することが好ましい。なお、反射シートに蛍光体含有領域を形成する場合、反射シートの光学板側の面に形成することが好ましい。
【００７２】
蛍光体含有領域を形成する基準となる領域Ｘは、光学板の有効範囲の端部から３ｍｍ以内の領域である。領域Ｘの幅は、エッジ領域の色味改善と、補色の色味の抑制の観点から、２〜１ｍｍであることが好ましく、１．５〜１ｍｍであることがより好ましい。なお、本発明の効果を阻害しない範囲で、光学板は、領域Ｘ以外の領域に蛍光体を含有していてもよい。
【００７３】
なお、蛍光体含有領域を網点等のドットで形成した場合、ドット配列のパターンと、バックライト中の部材のパターン（光学板のレンズパターン等）とでモアレを生じる可能性がある。また、蛍光体含有領域を非ドットで形成しても、表面形状のパターン（例えば、汎用のグラビア印刷の場合、グラビア版のセルのパターンが印刷物に転写されてパターンを形成する。）と、バックライト中の部材のパターンとでモアレを生じる可能性がある。
このため、蛍光体含有領域は、モアレ抑制の観点から、非規則性のパターンで形成することが好ましい。
非規則性のパターンとは、蛍光体含有領域を形成するドットパターン、及び蛍光体含有領域の表面形状のパターンに規則性を有さないものである。非規則性のパターンは、例えば、リバースグラビアコーティングにより形成することができる。
【００７４】
また、蛍光体含有領域は、位置によって蛍光体含有領域中の蛍光体の濃度を変化させてもよい。量子ドットシートの端面の色味は位置によって異なる場合があり、同様に、バックライトの端部の色味も位置によって異なる場合がある。このため、蛍光体含有領域中の蛍光体の濃度を変化させることにより、バックライトの端部の位置による色味の相違に対応することができる。
蛍光体含有領域中の蛍光体の濃度を変化させる手段としては、蛍光体含有領域を蛍光体を含む複数のドットから形成し、蛍光体含有領域内でドットの面積割合を部分的に変化させる手法、及び蛍光体含有領域を蛍光体を含む層から形成し、蛍光体含有領域内で蛍光体を含む層の厚みを部分的に変化させる手法が挙げられる。
【００７５】
また、蛍光体含有領域は、端部に向うにつれて蛍光体含有領域中の蛍光体の濃度が高くなるように形成することが好ましい。量子ドットシートの端面の色味は端面に近いほど大きくなる傾向にあり、同様に、バックライトのエッジ領域（端部近傍）の色味もエッジに近いほど大きくなる傾向にあるが、蛍光体含有領域を前述のように形成することにより、バックライトのエッジ領域（端部近傍）の色味を効果的に改善できる。
端部に向うにつれて蛍光体含有領域中の蛍光体の濃度を高くする手段としては、蛍光体含有領域を蛍光体を含む複数のドットから形成し、蛍光体含有領域の端部に向うにつれてドットの面積割合を増加させる手法、及び蛍光体含有領域を蛍光体を含む層から形成し、蛍光体含有領域の端部に向かうにつれて蛍光体を含む層の厚みを増加させる手法が挙げられる。
【００７６】
蛍光体
蛍光体含有領域に含まれる蛍光体は、１種の蛍光体の二次光Ｂによる発光色又は２種以上の蛍光体の二次光Ｂによる合成色が、一次光のピーク波長の補色を含むものを用いる。
一次光のピーク波長の補色が人間に視認可能である蛍光体を用いることにより、エッジ領域が一次光の色味を改善しやすくできる。なお、一次光のピーク波長の補色となる波長がカラーフィルターの吸収波長と重複する場合、１種の蛍光体の発光により該補色となる波長を発光させると、蛍光体による効力が大幅に低下する。このため、一次光のピーク波長の補色となる波長がカラーフィルターの吸収波長と重複する場合、２種以上の蛍光体の発光の合成により、人間が該補色を視認可能となるように構成することが好ましい。
補色とは混合すると白色になる色であり、ＣＩＥ色度図の白色点を通る両側にある色同士が補色の関係になる。
【００７７】
蛍光体含有領域中の蛍光体は、平均粒子径が０．１μｍ以上のものをいう。上述した量子ドットは、化合物半導体の励起子のボーア半径以下の大きさ（一概には言えないが、平均粒子径が２０ｎｍ以下）である。つまり、蛍光体と量子ドットとは、粒子径の違いで区別でき、さらに、粒子径の違いに基づく発光の違い（発光効率、発光波長幅）により区別できる。
蛍光体含有領域中の蛍光体は、上述のように量子ドットよりも平均粒子径が遥かに大きいため、蛍光体と量子ドットとが同量である場合、蛍光体の表面積は量子ドットの表面積よりも遥かに小さくなる。このため、蛍光体は、量子ドットよりも湿度や酸素への耐性があり、蛍光体含有領域中でも経時的に劣化しにくい。
【００７８】
蛍光体の平均粒子径は、０．１〜３０μｍであることが好ましく、１〜１０μｍであることがより好ましい。
蛍光体の平均粒子径は、以下の（１）〜（３）の作業により算出できる。
（１）光学顕微鏡にて蛍光体含有領域の透過観察画像を撮像する。倍率は５００〜２０００倍が好ましい。
（２）観察画像から任意の１０個の粒子を抽出し、個々の粒子の長径及び短径を測定し、長径及び短径の平均から個々の粒子の粒子径を算出する。長径は、個々の粒子の画面上において最も長い径とする。また、短径は、長径を構成する線分の中点に直交する線分を引き、該直交する線分が粒子と交わる２点間の距離をいうものとする。
（３）同じサンプルの別画面の観察画像において同様の作業を５回行って、合計５０個分の粒子径の数平均から得られる値を蛍光体の平均粒子径とする。
上述した量子ドット含有層中の内部拡散粒子の平均粒子径も同様の手法で算出できる。
【００７９】
蛍光体としては、硫化物系蛍光体、酸化物系蛍光体、窒化物系蛍光体、フッ化物系蛍光体、ＹＡＧ系蛍光体、サイアロン系蛍光体等が挙げられる。
硫化物系蛍光体としては、ＣａＳ：Ｅｕ、ＳｒＳ：Ｅｕ、ＳｒＧａ２Ｓ４：Ｅｕ、ＣａＧａ２Ｓ４：Ｅｕ、（Ｓｒ，Ｃａ，Ｂａ，Ｍｇ）Ｇａ２Ｓ４：Ｅｕ、（Ｓｒ，Ｃａ，Ｂａ）Ｓ：Ｅｕ、Ｙ２Ｏ２Ｓ:Ｅｕ、Ｌａ２Ｏ２Ｓ：Ｅｕ、Ｇｄ２Ｏ２Ｓ：Ｅｕ等が挙げられる。酸化物系蛍光体としては、（Ｂａ，Ｓｒ）３ＳｉＯ５：Ｅｕ、（Ｂａ，Ｓｒ）２ＳｉＯ４：Ｅｕ、Ｔｂ３Ａｌ５Ｏ１２：Ｃｅ、Ｃａ３Ｓｃ２Ｓｉ３Ｏ１２:Ｃｅ等が挙げられる。窒化物系蛍光体としては、Ｃａ２Ｓｉ５Ｎ８：Ｅｕ、Ｓｒ２Ｓｉ５Ｎ８：Ｅｕ、Ｂａ２Ｓｉ５Ｎ８：Ｅｕ、（Ｃａ，Ｓｒ，Ｂａ）２Ｓｉ５Ｎ８：Ｅｕ、Ｃａｘ（Ａｌ，Ｓｉ）１２（Ｏ，Ｎ）１６：Ｅｕ（０＜ｘ≦１．５）、ＣａＳｉ２Ｏ２Ｎ２：Ｅｕ、ＳｒＳｉ２Ｏ２Ｎ２：Ｅｕ、ＢａＳｉ２Ｏ２Ｎ２：Ｅｕ、（Ｃａ，Ｓｒ，Ｂａ）Ｓｉ２Ｏ２Ｎ２：Ｅｕ、ＣａＡｌ２Ｓｉ４Ｎ８：Ｅｕ、ＣａＳｉＮ２：Ｅｕ、ＣａＡｌＳｉＮ３：Ｅｕ等が挙げられる。フッ化物系蛍光体としては、Ｋ２ＴｉＦ６：Ｍｎ４＋、Ｂａ２ＴｉＦ６：Ｍｎ４＋、Ｎａ２ＴｉＦ６：Ｍｎ４＋、Ｋ３ＺｒＦ７：Ｍｎ４＋、Ｋ２ＳｉＦ６：Ｍｎ４＋等が挙げられる。ＹＡＧ系蛍光体としては、（Ｙ，Ｇｄ）３（Ａｌ，Ｇａ）５Ｏ１２：Ｃｅ等が挙げられる。サイアロン系蛍光体としては、Ｌｕ（Ｓｉ，Ａｌ）１２（Ｏ，Ｎ）１６：Ｅｕ等が挙げられる。
なお、蛍光体材料の記載において、符号「：」の前の記述は母体を示し、後の記述は付活剤を示す。
【００８０】
蛍光体含有領域は、蛍光体の他に、バインダーを含むことが好ましい。バインダーとしては、光透過性樹脂が好適に用いられる。
光透過性樹脂としては、量子ドット含有層のバインダー樹脂として例示した、熱可塑性樹脂、熱硬化性樹脂組成物の硬化物、及び電離放射線硬化性樹脂組成物の硬化物等が挙げられる。
【００８１】
光透過性樹脂は、蛍光体の劣化を抑制する観点から、水蒸気透過率が１００ｇ／ｍ２／ｄａｙ以下であることが好ましく、３０ｇ／ｍ２／ｄａｙ以下であることがより好ましい。
光透過性樹脂の水蒸気透過率は、光透過性樹脂１００質量％からなる厚み１００μｍのサンプルを作製し、該サンプルを用いて、ＪＩＳ  Ｚ ０２０８：１９７６のカップ法に準拠して、恒温恒湿装置の温湿度条件を条件Ｂ（４０℃、９０％ＲＨ）として測定することができる。
水蒸気透過率が１００ｇ／ｍ２／ｄａｙ以下の樹脂としては、有機ＥＬの封止用樹脂を用いることができる。一般的に、不飽和結合の数や、水酸基の数が少ない樹脂は水蒸気透過率が低い傾向にある。
【００８２】
蛍光体含有領域中にバインダー及び蛍光体を含む場合、バインダーと蛍光体との質量比は、９９．９５：０．０５〜９０：１０であることが好ましく、９９．９：０．１〜９０：１０であることがより好ましい。
【００８３】
蛍光体含有領域の厚みは、バックライトのエッジ領域の色味の程度により異なるため一概には言えないが、１〜１００μｍ程度である。
【００８４】
＜保護層＞
酸素、湿度による蛍光体の劣化を抑制するため、蛍光体含有領域上には保護層を形成することが好ましい。
保護層は光透過性樹脂から形成することが好ましい。保護層の光透過性樹脂としては、蛍光体含有領域の光透過性樹脂と同様のものを用いることができ、また、保護層の光透過性樹脂の好適な実施態様は、蛍光体含有領域の光透過性樹脂の好適な実施態様と同様である。
【００８５】
保護層の厚みは、０．１〜１００μｍが好ましく、０．１〜１０μｍがより好ましい。
【００８６】
＜バックライト用光学部材＞
本発明のバックライトは、光学板の光出射面側及び／又は光出射面とは反対面側に、量子ドットシート以外のバックライト用光学部材を有していてもよい。
【００８７】
量子ドットシート以外のバックライト用光学部材としては、光反射性シート、プリズムシート、光拡散フィルム、輝度上昇フィルム（ＢＥＦ）及び反射型偏光フィルム（ＤＢＥＦ）等から選ばれる一種以上の部材を備えていてもよい。
光反射シートは、光学板の光出射面側と反対側に配置される。光反射シートとしては、白色発泡基材、白色コート基材、金属蒸着基材、及びこれらの組み合わせ等が挙げられる。
光拡散フィルム、プリズムシート、輝度上昇フィルム及び反射型偏光フィルムは、光学板の光出射面側に配置される。光反射シート、光拡散フィルム、プリズムシート、輝度上昇フィルム及び反射型偏光フィルム等から選ばれる一種以上の部材を備える構成とすることで、正面輝度、視野角等のバランスに優れたバックライトとすることができる。
【００８８】
［液晶表示装置］
本発明の液晶表示装置は、バックライト及び液晶パネルを備えた液晶表示装置であって、前記バックライトが上述した本発明のバックライトであるものである。
【００８９】
図６は、本発明の液晶表示装置の実施の形態を示す断面図である。図６の液晶表示装置３００は、バックライト２００と、液晶パネル２１０とを備えている。また、バックライト２００及び液晶パネル２１０は、ホルダ２２０に組み込まれて固定されている。
【００９０】
液晶パネルは、偏光板（図示せず）及びカラーフィルター（図示せず）等を備える。液晶パネルは、特に限定されず、一般的に液晶表示装置の液晶パネルとして公知のものを用いることができる。例えば、液晶層の上下をガラス板で挟んだ一般的な構造を有する液晶パネル、具体的には、ＴＮ、ＳＴＮ、ＶＡ、ＩＰＳ及びＯＣＢ等の表示方式のものを用いることができる。
【００９１】
偏光板は、所望の偏光特性を備えるものであれば特に限定されず、一般的に液晶表示装置の偏光板として公知のものを用いることができる。具体的には、例えば、ポリビニルアルコールフィルムが延伸されてなり、ヨウ素を含有する偏光板が好適に用いられる。
【００９２】
カラーフィルターとしては、特に限定されず、例えば、一般的に液晶表示装置のカラーフィルターとして公知のものを用いることができる。カラーフィルターは、通常、赤色、緑色及び青色の各色の透明着色パターンから構成され、それら各透明着色パターンは、着色剤が溶解又は分散、好ましくは顔料微粒子が分散された樹脂組成物から構成される。
カラーフィルターの形成方法は、所定の色に着色したインキ組成物を調整して、着色パターン毎に印刷することによって形成する方法や、所定の色の着色剤を含有した塗料タイプの感光性樹脂組成物を用いて、フォトリソグラフィ法によって形成する方法が挙げられる。
【００９３】
液晶表示装置の表示画像は、バックライトから照射された白色光がカラーフィルターを透過することでカラー表示される。液晶表示装置は、量子ドットによるバックライトのスペクトルと適合するカラーフィルターを用いることで、明るさと効率に優れ、非常に鮮明な色を生成するディスプレイを実現することができる。
【００９４】
液晶パネルは、カラーフィルター上に任意の層が単層又は複層形成された構成であってもよい。上記任意の層としては特に限定されず、例えば、タッチパネル用センサー層、ハードコート層、帯電防止層、低屈折率層、高屈折率層、防眩層、防汚層、反射防止層、高誘電体層、電磁波遮蔽層、接着剤層等が挙げられる。
【００９５】
本発明の液晶表示装置は、上述した本発明のバックライトを用いていることから、表示画像のエッジ領域の色味、及び色味の角度依存性を改善することができる。
【実施例】
【００９６】
次に、本発明を実施例により更に詳細に説明するが、本発明はこれらの例によってなんら限定されるものではない。なお、「部」及び「％」は特に断りのない限り質量基準とする。また、屈折率は特に断りのない限り波長４５０ｎｍの屈折率とする。
【００９７】
１．量子ドットシートの物性測定及び評価
＜エッジ領域の色味＞
下記「５」で作製した実施例及び比較例のバックライトを点灯し、点灯直後のバックライトのエッジ領域のＣＩＥ表色系の色度（ｙ）を測定した。測定箇所は、導光板の有効範囲の端部から２ｍｍの箇所（図７のｉ〜ｉｖの４箇所）とした。
なお、色度（ｙ）は、分光放射計（製品名「ＳＲ−ＵＬ２」、トプコン社製）を用いて、バックライトの光出射面側の法線方向から測定した。
【００９８】
２．量子ドットの作製
技術文献「Ｊｏｕｒｎａｌ ｏｆ Ａｍｅｒｉｃａｎ Ｃｈｅｍｉｃａｌ Ｓｏｃｉｅｔｙ．２００７，１２９，１５４３２−１５４３３」に記載されている方法を参照し、蛍光スペクトルのピーク波長が６３７ｎｍのＩｎＰ／ＺｎＳコアシェル型量子ドット（量子ドットＡ）、及び蛍光スペクトルのピーク波長が５２８ｎｍのＩｎＰ／ＺｎＳコアシェル型量子ドット（量子ドットＢ）を作製した。
【００９９】
３．量子ドットシートの作製
厚み１２μｍの二軸延伸ＰＥＴフィルムの一方の面上に、ＰＶＤ法にて厚みＳｉＯＸを蒸着し、膜厚２０ｎｍの無機バリア層を形成し、バリアフィルムを得た。次いで、厚み５０μｍの二軸延伸ＰＥＴフィルムの一方の面上に、下記処方の光拡散層塗布液を乾燥後の厚みが３μｍとなるように塗布、乾燥した後、紫外線照射して光拡散層を形成し、光拡散フィルムを得た。次いで、光拡散フィルムと、バリアフィルムと、厚み５０μｍの二軸延伸ＰＥＴフィルムとを、前記の順番で厚み３μｍの接着剤層を介して積層し、積層体Ａを得た（図５参照）。バリアフィルムと光拡散フィルムとは、両者の二軸延伸ＰＥＴフィルム側の面が対向するようにして貼り合わせた。次いで、上記と同様の作業により積層体Ｂを得た。
次いで、積層体Ａの二軸延伸ＰＥＴフィルム側の面に、下記処方の量子ドット含有層塗布液を乾燥後の厚みが１００μｍとなるように塗布、乾燥し、電離放射線未照射の量子ドット含有層を形成した。
次いで、電離放射線未照射の量子ドット含有層と、積層体Ｂの二軸延伸ＰＥＴフィルム側の面とを対向させて貼り合わせ、積層体Ａの光拡散層側から紫外線を照射して、電離放射線硬化性樹脂組成物の硬化を進行させ、量子ドットシート１を得た。
【０１００】
＜光拡散層塗布液ａ１＞
・ペンタエリスリトールトリアクリレート                  ３０部
（日本化薬社製、ＫＡＹＡＲＡＤ−ＰＥＴ−３０）
・ウレタンアクリレート                                  ７０部
（日本合成化学社製、ＵＶ１７００Ｂ）
・光重合開始剤                                            ５部
（ＢＡＳＦ社製、イルガキュア１８４）
・シリコーン系レベリング剤                            ０．１部
（モメンティブ・パフォーマンス・マテリアルズ社製、ＴＳＦ４４６０）
・ウレタン樹脂系拡散粒子                                  ５部
（平均粒子径３μｍ）
・希釈溶剤                                            ５００部
【０１０１】
＜量子ドット含有層塗布液ｂ１＞
・イソノニルアクリレート                              １００部
（単官能モノマー、屈折率１．４５）
・光重合開始剤                                            ５部
（ＢＡＳＦ社製、イルガキュア１８４）
・量子ドットＡ                                        ０．２部
・量子ドットＢ                                        ０．２部
・内部散乱粒子                                          ２０部
（真球状アルミナ、平均粒子径１．５μｍ、屈折率１．７６）
・希釈溶剤                                                ５部
【０１０２】
４．バックライトの準備
光源に青色ＬＥＤ（ピーク波長４５０ｎｍ）を用いている市販の液晶表示装置（長辺側の一方の側に光源が設置）を分解し、下記の構成のバックライトを取り出した。
＜バックライトの構成＞
・エッジライト型（導光板の下方に光反射シート、導光板の上方に光拡散フィルム、プリズムシート２枚を有する構成。２枚のプリズムシートは、下側のものと上側のものとでストライプラインが直交。）
・長辺側の両側に幅２ｍｍの遮光性フレームを有する。短辺側には遮光性フレームを有していない。
・バックライトの有効発光領域（導光板の有効範囲）は１４２ｍｍ×１０６ｍｍ。
【０１０３】
５．蛍光体含有領域を有する光反射シート１〜２の作製
市販の光反射フィルム（きもと社製、商品名：レフホワイトＲＷ１２５）を１４２ｍｍ×１１２ｍｍの大きさに断裁した。
次いで、断裁後の反射フィルムの四辺の端部から３ｍｍ以内の領域（領域Ｘ）の全部に、下記処方の蛍光体含有領域組成物１をリバースグラビアコーティング法により、塗布、乾燥、紫外線照射して、厚み１０μｍの蛍光体含有領域を形成し、蛍光体含有領域を有する光反射シート１を得た。
さらに、別の断裁後の反射フィルムの四辺の端部から４〜５ｍｍの領域（領域Ｘとは異なる領域）の全部に、下記処方の蛍光体含有領域組成物１をリバースグラビアコーティング法により、塗布、乾燥、紫外線照射して、厚み１０μｍの蛍光体含有領域を形成し、蛍光体含有領域を有する光反射シート２を得た。
【０１０４】
＜蛍光体含有領域形成組成物１＞
・電離放射線硬化性化合物                １００部
（積水化学工業社製、商品名フォトレックＡ７０４）
（水蒸気透過率８０ｇ／ｍ２／ｄａｙ）
・蛍光体混合物＊１                            １部
（赤色発光蛍光体及び緑色発光蛍光体の混合物、平均粒子径５μｍ）
・希釈溶剤                                ３０部
［＊１：バックライトの光源である青色ＬＥＤのピーク波長は４５０ｎｍである。該青色ＬＥＤのピーク波長の補色の波長は５６９ｎｍである。蛍光体含有領域形成組成物１の蛍光体混合物は、赤色発光蛍光体（Ｓｒ２Ｓｉ７Ａｌ３ＯＮ１３：Ｅｕ）の発光及び緑色発光蛍光体（Ｓｒ３Ｓｉ１３Ａｌ３Ｏ２Ｎ２１：Ｅｕ）の発光の合成色により、前記補色を人間に視認させ得るものである。したがって、蛍光体含有領域形成組成物１の蛍光体混合物は、「２種以上の蛍光体の発光の合成色が、一次光のピーク波長の補色を含む蛍光体」に相当する。］
【０１０５】
６．バックライト及び液晶表示装置の作製
［実施例１］
上記「４」で準備したバックライトから光拡散フィルムを取り除き、導光板とプリズムシートとの間に、量子ドット含有シートを配置した。さらに、上記「４」で準備したバックライトの光反射シートを上記光反射シート１に変更して、実施例１のバックライトを得た。次いで、上記「４」で分解した液晶表示装置のバックライトが設置されていた箇所に、実施例１のバックライトを戻し、実施例１の液晶表示装置を得た。
【０１０６】
［比較例１］
上記「４」で準備したバックライトの光反射シートを上記光反射シート１に変更しなかった以外は、実施例１と同様にして比較例１のバックライト及び液晶表示装置を得た。
【０１０７】
［比較例２］
上記「４」で準備したバックライトの光反射シートを上記光反射シート２に変更した以外は、実施例１と同様にして比較例２のバックライト及び液晶表示装置を得た。
【０１０８】
【表１】
2018098088.tif 000003
【０１０９】
表１の結果から、比較例１及び２のバックライト及び液晶表示装置は、エッジ領域の色味を改善できない一方で、実施例１のバックライト及び液晶表示装置は、エッジ領域の色味を改善できることが確認できる。また、比較例２では、光学板の有効範囲内における蛍光体含有領域で、黄色（補色）領域が認められ、面の色均一性に劣る結果となった。
【符号の説明】
【０１１０】
１０：量子ドット含有層
２１、２２、２３、２４、２５、２６：光透過性基材
３０：バリア層
３０ａ：バリアフィルム
４０：光拡散層
４０ａ：光拡散フィルム
５０：接着剤層
６１：積層体Ａ
６２：積層体Ｂ
１００：量子ドットシート
１１０：光源
１２０：光学板
１２０Ａ：導光板
１２０Ｂ：光拡散板
１３０：蛍光体含有領域
１４０：プリズムシート
１５０：光反射シート
１６０：フレーム
２００：バックライト
２１０：液晶パネル
２２０：ホルダ
３００：液晶表示装置
【図１】
2018098088.tif 000004
【図２】
2018098088.tif 000005
【図３】
2018098088.tif 000006
【図４】
2018098088.tif 000007
【図５】
2018098088.tif 000008
【図６】
2018098088.tif 000009
【図７】
2018098088.tif 000010